(57)【特許請求の範囲】
【請求項１】
酸化物基準で以下の量的割合で以下の成分
ＳｉＯ２  ７３．０〜７５．０重量％、Ｂ２Ｏ３  ７．０〜１０．０重量％、
Ａｌ２Ｏ３    ５．０〜７．０重量％、ＺｒＯ２    １．０〜３．０重量％、
Ｌｉ２Ｏ      ０．５〜１．５重量％、Ｎａ２Ｏ      ０〜１０．０重量％、
Ｋ２Ｏ          ０〜１０．０重量％、ＭｇＯ          ０〜３．０重量％、
ＣａＯ            ０〜３．０重量％、ＢａＯ          ０〜３．０重量％、
ＳｒＯ            ０〜３．０重量％、ＺｎＯ          ０〜３．０重量％、
フッ化物          ０〜３．０重量％、
ＳｉＯ２／Ｂ２Ｏ３≧７．５、
ΣＳｉＯ２＋Ａｌ２Ｏ３＋ＺｒＯ２  ８０．０〜８３．０重量％、
ΣＭｇＯ＋ＣａＯ＋ＢａＯ＋ＳｒＯ＋ＺｎＯ  ≦  ３．０重量％、
を含有することを特徴とする酸化ジルコニウム及び酸化リチウムを含有する高耐薬品性且つ低粘性のホウケイ酸ガラス。
【請求項２】
酸化物基準で以下の量的割合で以下の成分
ＳｉＯ２  ７３．５〜７５．０重量％、Ｂ２Ｏ３  ８．０〜１０．０重量％、
Ａｌ２Ｏ３    ５．０〜６．０重量％、ＺｒＯ２    １．０〜２．５重量％、
Ｌｉ２Ｏ      ０．５〜１．５重量％、Ｎａ２Ｏ      ０〜１０．０重量％、
Ｋ２Ｏ          ０〜１０．０重量％、ＭｇＯ          ０〜３．０重量％、
ＣａＯ            ０〜３．０重量％、ＢａＯ          ０〜３．０重量％、
ＳｒＯ            ０〜３．０重量％、ＺｎＯ          ０〜３．０重量％、
フッ化物          ０〜３．０重量％、
ＳｉＯ２／Ｂ２Ｏ３≧７．５、
ΣＳｉＯ２＋Ａｌ２Ｏ３＋ＺｒＯ２  ８０．０〜８３．０重量％、
ΣＬｉ２Ｏ＋Ｎａ２Ｏ＋Ｋ２Ｏ        ７．０〜１０．０重量％、
ΣＭｇＯ＋ＣａＯ＋ＢａＯ＋ＳｒＯ＋ＺｎＯ  ≦  ３．０重量％、
を含有することを特徴とする請求項１に記載の酸化ジルコニウム及び酸化リチウムを含有するホウケイ酸ガラス。
【請求項３】
酸化物基準で以下の量的割合で以下の成分
ＳｉＯ２  ７３．５〜７５．０重量％、Ｂ２Ｏ３  ８．０〜１０．０重量％、
Ａｌ２Ｏ３    ５．０〜６．０重量％、ＺｒＯ２    １．０〜２．５重量％、
Ｌｉ２Ｏ      ０．５〜１．５重量％、Ｎａ２Ｏ    ０．５〜５．０重量％、
Ｋ２Ｏ        ０．５〜５．０重量％、ＣａＯ      ０．５〜２．０重量％、
ＭｇＯ            ０〜３．０重量％、ＢａＯ          ０〜３．０重量％、
ＳｒＯ            ０〜３．０重量％、ＺｎＯ          ０〜３．０重量％、
フッ化物          ０〜３．０重量％、
ＳｉＯ２／Ｂ２Ｏ３≧７．５、
ΣＳｉＯ２＋Ａｌ２Ｏ３＋ＺｒＯ２  ８１．０〜８３．０重量％、
ΣＬｉ２Ｏ＋Ｎａ２Ｏ＋Ｋ２Ｏ          ７．０〜９．５重量％、
ΣＭｇＯ＋ＣａＯ＋ＢａＯ＋ＳｒＯ＋ＺｎＯ  ≦  ３．０重量％、
を含有することを特徴とする請求項１又は２に記載のホウケイ酸ガラス。
【請求項４】
酸化物基準で以下の量的割合で以下の成分
ＳｉＯ２  ７３．５〜７５．０重量％、Ｂ２Ｏ３  ８．０〜１０．０重量％、
Ａｌ２Ｏ３    ５．０〜６．０重量％、ＺｒＯ２    １．０〜２．５重量％、
Ｌｉ２Ｏ      ０．５〜１．５重量％、Ｎａ２Ｏ        ０〜３．０重量％、
Ｋ２Ｏ        ４．０〜７．０重量％、ＭｇＯ          ０〜３．０重量％、
ＢａＯ            ０〜３．０重量％、ＳｒＯ          ０〜３．０重量％、
ＺｎＯ          ０〜３．０重量％、フッ化物          ０〜３．０重量％、
ＳｉＯ２／Ｂ２Ｏ３≧７．５、
ΣＳｉＯ２＋Ａｌ２Ｏ３＋ＺｒＯ２  ８１．０〜８３．０重量％、
ΣＬｉ２Ｏ＋Ｎａ２Ｏ＋Ｋ２Ｏ        ７．０〜１０．０重量％、
ΣＭｇＯ＋ＢａＯ＋ＳｒＯ＋ＺｎＯ  ≦  ３．０重量％、
を含有し、ＣａＯを含有しないことを特徴とする請求項１又は２に記載のホウケイ酸ガラス。
【請求項５】
酸化物基準で以下の量的割合で以下の成分
ＳｉＯ２  ７４．０〜７４．５重量％、Ｂ２Ｏ３    ８．５〜９．５重量％、
Ａｌ２Ｏ３    ５．３〜６．０重量％、ＺｒＯ２    １．６〜２．０重量％、
Ｌｉ２Ｏ      ０．７〜１．３重量％、Ｎａ２Ｏ    ３．０〜５．０重量％、
Ｋ２Ｏ        ２．０〜５．０重量％、ＣａＯ      ０．５〜１．６重量％、
ＭｇＯ            ０〜３．０重量％、ＢａＯ          ０〜３．０重量％、
ＳｒＯ            ０〜３．０重量％、ＺｎＯ          ０〜３．０重量％、
フッ化物          ０〜３．０重量％、
ＳｉＯ２／Ｂ２Ｏ３≧７．５、
ΣＳｉＯ２＋Ａｌ２Ｏ３＋ＺｒＯ２  ８１．３〜８２．０重量％、
ΣＬｉ２Ｏ＋Ｎａ２Ｏ＋Ｋ２Ｏ          ７．０〜９．５重量％、
ΣＭｇＯ＋ＣａＯ＋ＢａＯ＋ＳｒＯ＋ＺｎＯ  ≦  ３．０重量％、
を含有することを特徴とする請求項１乃至３のいずれか一項に記載のホウケイ酸ガラス。
【請求項６】
酸化物基準で以下の量的割合で以下の成分
ＳｉＯ２  ７４．０〜７４．５重量％、Ｂ２Ｏ３    ９．０〜９．５重量％、
Ａｌ２Ｏ３    ５．３〜５．８重量％、ＺｒＯ２    １．６〜２．０重量％、
Ｌｉ２Ｏ      ０．９〜１．１重量％、Ｎａ２Ｏ    ３．０〜５．０重量％、
Ｋ２Ｏ        ２．０〜４．０重量％、ＣａＯ      ０．８〜１．２重量％、
ＭｇＯ            ０〜３．０重量％、ＢａＯ          ０〜３．０重量％、
ＳｒＯ            ０〜３．０重量％、ＺｎＯ          ０〜３．０重量％、
フッ化物          ０〜３．０重量％、
ＳｉＯ２／Ｂ２Ｏ３≧７．５、
ΣＳｉＯ２＋Ａｌ２Ｏ３＋ＺｒＯ２  ８１．３〜８２．０重量％、
ΣＬｉ２Ｏ＋Ｎａ２Ｏ＋Ｋ２Ｏ          ７．０〜９．０重量％、
ΣＭｇＯ＋ＣａＯ＋ＢａＯ＋ＳｒＯ＋ＺｎＯ  ≦  ３．０重量％、
を含有することを特徴とする請求項５に記載のホウケイ酸ガラス。
【請求項７】
ドイツ工業規格ＤＩＮ  ＩＳＯ  ７１９によるクラス１の耐加水分解性、ＤＩＮ  １２１１６によるクラス１の耐酸性、減量が７０ｍｇ／ｄｍ２未満のＤＩＮ  ＩＳＯ  ６５９によるクラス１の耐アルカリ性、最大１２３０℃の加工温度ＶＡ、及び４．８〜５．０×１０−６Ｋ−１の線熱膨張係数α２０／３００を有し、薬剤用の一次包装材料、アンプルガラス、並びに実験及び他の技術的用途の器具ガラスとして用いる請求項１乃至６のいずれか一項に記載のホウケイ酸ガラス。
【発明の詳細な説明】
【０００１】
【発明の属する技術分野】
本発明は、酸化ジルコニウム及び酸化リチウムを含有し、クラス１の耐加水分解性、耐酸性、及び耐アルカリ性を有し、特に加工温度範囲において低い粘性を示すホウケイ酸ガラスに関する。
【０００２】
【従来の技術】
薬品工業では、例えばアンプルガラスのような一次包装材料として使用するために、極めて高い耐薬品性を有するガラスが必要とされている。従来公知の市販の薬品アンプルガラスは、耐加水分解性がクラス（Ｈ）１（ドイツ工業規格ＤＩＮ  ＩＳＯ  ７１９による）、耐酸性がクラス（Ｓ）１（ドイツ工業規格ＤＩＮ１２１１６による）、及び耐アルカリ性がクラス（Ｌ）２（ドイツ工業規格ＤＩＮ  ＩＳＯ  ６９５による）のものである。この従来技術は、ガラス、フィオラックス（Ｆｉｏｌａｘ：登録商標）クリヤー、コードＮｏ．８４１２（ＳｉＯ2   ７４．７重量％、Ｂ2 Ｏ3   １０．０重量％、Ａｌ2 Ｏ3   ５．０重量％、Ｎａ2 Ｏ  ６．５重量％、ＣａＯ  １．５重量％、ＢａＯ  ２．０重量％、フッ化物  ０．３重量％）、及びイエーナ（ＪＥＮＡ）器具ガラスＧｇｌ  ４９０／５（ＳｉＯ2   ７３．２重量％、Ｂ2 Ｏ3   １１．０重量％、Ａｌ2 Ｏ3   ５．３重量％、Ｎａ2 Ｏ  ７．０重量％、Ｋ2 Ｏ  ０．２重量％、ＣａＯ  ０．８重量％、ＢａＯ  ２．５重量％）に代表され、それらは、１００ｍｇ／ｄｍ2 の減量（ドイツ工業規格ＤＩＮ  ＩＳＯ  ６９５による）を示す。クラス１の耐アルカリ性、すなわち、７５ｍｇ／ｄｍ2 未満の減量は、従来、市販の薬品アンプルガラスでは達成されなかった。
【０００３】
【発明が解決しようとする課題】
しかしながら、薬品工業における重要な要求は、内容物に対しより強い塩基性作用を及ぼす最近開発された注射剤の包装を可能とするため耐アルカリ性が著しく向上した一次包装材料を提供することにある。実際の経験によれば、製造過程における耐アルカリ性の保障には、６５〜７０ｍｇ／ｄｍ2 未満の減量、すなわち、安全には耐アルカリ性クラス１の範囲内にある実験ガラスの開発が必要であることが知られている。
当然のこととして、この要求を達成するために、他の重要なガラス及びガラス製造の特性を損なってはならない。例えば、Ｈ＝１及びＳ＝１は保持されねばならない。さらに、線熱膨張係数α20/300は、前記した市販のガラス、フィオラックスクリヤー、コードＮｏ．８４１２及びＧｇｌ  ４９０／５のように、４．９×１０-6Ｋ-1程度であるべきであり、また、品質及びコスト上の理由から、粘度は溶融、加工及び冷却の全過程にわたって高過ぎてはならない。
【０００４】
ガラスの加工性を特徴づける本質的なパラメーターは、加工温度（ガラスの粘度が１０4 ｄＰａｓになる時の温度）である。薬品アンプルガラスに関しては、このＶA の値は、ガラス成分、特にアルカリ金属酸化物及びホウ酸の不利な蒸発現象が起こるのを防ぐため、また、管の製造中、及び続いてその管をアンプルに加工する間のエネルギー費を節約するために、１２２０℃〜１２３０℃を超えるべきではない。ガラスの熱成形中に蒸発が起こると、そのアンプルは使えないものとなってしまう。
冷却過程におけるガラス粘度は、約１０13ｄＰａｓの粘度に対応するガラス転移温度Ｔｇで特徴づけられる。これもまた、冷却過程におけるエネルギー費を節約するために高過ぎてはならない。
【０００５】
ドイツ特許明細書ＤＥ  ３７  ２２  １３０  Ｃ２号及びＤＤ  ３０  １８  ２１  Ａ７号に記載されているような薬品容器ガラスはこれらの高度な要求を満たしていない。
ドイツ特許ＤＥ  ３７  ２２  １３０  Ｃ２号に示されているような組成を有するガラスは、耐アルカリ性クラス１に含まれない。ドイツ特許明細書ＤＥ  ４２  ３０  ６０７  Ｃ１号の特許請求の範囲には、ランプガラス及び防火ガラスについて記述されているが、クラス１の耐アルカリ性を有する特定の組成が１つしか記載されていない。Ｌ＝１は前記ＤＤ  ３０  １８  ２１  Ａ７号に記載されている組成を有する幾つかのガラスにより達成されているが、ある一定の組成で溶融を何度も繰り返せば、最初に耐アルカリ性クラス１が辛うじて達成されたとしても、２回目では耐アルカリ性試験における減量がばらついた値を示すので、そのためＬ＝１がいつも達成されるとは限らないことは明らかである。従って、この場合、耐アルカリ性を保つように改善する必要がある。
【０００６】
本発明の目的は、主にドイツ工業規格ＤＩＮ  ＩＳＯ  ７１９によるクラス１の耐加水分解性、ＤＩＮ  １２１１６によるクラス１の耐酸性、特に６５未満〜７０ｍｇ／ｄｍ2 の減量のＤＩＮ  ＩＳＯ  ６５９によるクラス１の耐アルカリ性、並びに１２２０℃未満〜１２３０℃の加工温度、α20/300＝４．８〜５．０×１０-6Ｋ-1の線熱膨張係数を有する高耐薬品性且つ低粘性のホウケイ酸ガラスを開発することにある。
【０００７】
【課題を解決するための手段】
本発明によれば、前記の目的は、酸化物基準で以下の量的割合で以下の成分
ＳｉＯ２  ７３．０〜７５．０重量％、Ｂ２Ｏ３  ７．０〜１０．０重量％、
Ａｌ２Ｏ３    ５．０〜７．０重量％、ＺｒＯ２    １．０〜３．０重量％、
Ｌｉ２Ｏ      ０．５〜１．５重量％、Ｎａ２Ｏ      ０〜１０．０重量％、
Ｋ２Ｏ          ０〜１０．０重量％、ＭｇＯ          ０〜３．０重量％、
ＣａＯ            ０〜３．０重量％、ＢａＯ          ０〜３．０重量％、
ＳｒＯ            ０〜３．０重量％、ＺｎＯ          ０〜３．０重量％、
フッ化物          ０〜３．０重量％、
ＳｉＯ２／Ｂ２Ｏ３≧７．５、
ΣＳｉＯ２＋Ａｌ２Ｏ３＋ＺｒＯ２  ８０．０〜８３．０重量％、
ΣＭｇＯ＋ＣａＯ＋ＢａＯ＋ＳｒＯ＋ＺｎＯ  ≦  ３．０重量％、
を含有することを特徴とする酸化ジルコニウム及び酸化リチウムを含有する高耐薬品性且つ低粘性のホウケイ酸ガラスにより達成される。
【０００８】
【発明の実施の形態】
酸化物基準の重量％で、ＳｉＯ2   ７３．０〜７５．０、好ましくは７３．５〜７５．０；Ｂ2 Ｏ3   ７．０〜１０．０、好ましくは８．０〜１０．０；Ａｌ2 Ｏ3   ５．０〜７．０、好ましくは５．０〜６．０；ＺｒＯ2   １．０〜３．０、好ましくは１．０〜２．５；Ｌｉ2 Ｏ  ０．５〜１．５、；Ｎａ2 Ｏ  ０〜１０．０；Ｋ2 Ｏ  ０〜１０．０；ＭｇＯ  ０〜３．０；ＣａＯ  ０〜３．０；ＢａＯ  ０〜３．０；ＳｒＯ  ０〜３．０；ＺｎＯ  ０〜３．０及びフッ化物０〜３．０という組成範囲において、ガラス形成剤ＳｉＯ2 とＢ2 Ｏ3 の比が７．５以上で、ＳｉＯ2 ＋Ａｌ2 Ｏ3 ＋ＺｒＯ2 の合計が８０．０〜８３．０重量％で、また、２価の添加剤ＭｇＯ＋ＣａＯ＋ＢａＯ＋ＳｒＯ＋ＺｎＯの合計が３．０重量％以下であれば、Ｈ＝１、Ｓ＝１、Ｌ＝１（６５未満〜７０ｍｇ／ｄｍ2 の減量）、１２３０℃未満のＶA 値、及び４．８〜５．０×１０-6Ｋ-1のα20/300値を有するガラスを製造できる。アルカリ金属酸化物の合計Ｌｉ2 Ｏ＋Ｎａ2 Ｏ＋Ｋ2 Ｏは好ましくは７．０〜１０．０重量％に制限される。
【０００９】
酸化物基準の重量％で、次の組成範囲、ＳｉＯ2   ７３．５〜７５．０、Ｂ2 Ｏ3   ８．０〜１０．０、Ａｌ2 Ｏ3   ５．０〜６．０、ＺｒＯ2   １．０〜２．５、Ｌｉ2 Ｏ  ０．５〜１．５、Ｎａ2 Ｏ  ０．５〜５．０、Ｋ2 Ｏ  ０．５〜５．０、ＣａＯ  ０．５〜２．０、並びに、ＳｉＯ2 ／Ｂ2 Ｏ3 ≧７．５、ΣＳｉＯ2 ＋Ａｌ2 Ｏ3 ＋ＺｒＯ2   ８１．０〜８３．０、及びΣＬｉ2 Ｏ＋Ｎａ2 Ｏ＋Ｋ2 Ｏ  ７．０〜９．５が特に好ましい。
【００１０】
本発明のガラスは、無傷で且つ安価で大量生産するのに不可欠なさらに有利な特性も有する。例えば、本ガラスは、溶融挙動、結晶化安定性及び凝離安定性、導電率、耐火性材料につきものの腐蝕挙動、清澄性、蒸発特性等に要求される必須条件を満たしている。
普通の容器ガラスタイプのおおよその組成、酸化物基準の重量％で、ＳｉＯ2 ７５、Ｂ2 Ｏ3   １１、Ａｌ2 Ｏ3   ５、ΣＮａ2 Ｏ＋Ｋ2 Ｏ  ７、ΣＢａＯ＋ＣａＯ  ２から出発して、最適化されて結果的に新規となった組成は、次の通りである。
【００１１】
６５未満〜７０ｍｇ／ｄｍ2 の減量のクラス１の耐アルカリ性を達成すると同時に１２２０未満〜１２３０℃の比較的低い加工温度ＶA を達成するために、１〜３重量％のＺｒＯ2 及び０．５〜１．５重量％のＬｉ2 Ｏ（ドイツ特許ＤＥ３７  ２２  １３０  Ｃ２号には全く記載されていない）が、共に前記ホウケイ酸ガラスに添加されなければならない。さらに、ガラス形成剤ＳｉＯ2 とＢ2 Ｏ3 の比が、７．５より大きいか、等しくなければならない。本発明の新規な組成物は、上記の比又はＢ2 Ｏ3 の比較的低い含有量（７．０〜１０．０重量％）により、ドイツ特許ＤＥ  ３７  ２２  １３０  Ｃ２号及びＤＤ  ３０１  ８２１  Ａ７号の組成物と異なる。
【００１２】
他の成分（Ａｌ2 Ｏ3 、アルカリ金属酸化物、アルカリ土類金属酸化物又はＺｎＯ）を変えることにより、組成を最適化でき、また、他の重要なガラス又はガラス製造の特性を向上或いは調和させることができる。
一般的なホウケイ酸ガラスＳｉＯ2 −Ｂ2 Ｏ3 −Ａｌ2 Ｏ3 −Ｍ2 Ｏ−ＭＯ−ＡＣ（付加的成分）は、長い間知られており、多くの機会で科学的に調べられ、また、様々な用途で実際に使用されているので、本発明により見い出された解決策は、より一層驚くべきものである。
さらに、線形モデルに基づく最適化計算は、有利に高い耐アルカリ性を有するこの組成範囲を決定するのには不適当である。なぜなら、ガラスの耐アルカリ性はＳｉＯ2 ／Ｂ2 Ｏ3 比の増加に伴って直線的に上昇しないため、このタイプの計算では低い減量となる組成範囲を決定できないためである。
【００１３】
ＺｒＯ2 を添加し、またＢ2 Ｏ3 を少量としたことにより、水、酸、及びアルカリに対する耐性が向上する。しかしながら、ＺｒＯ2 の添加は、ガラス中へのその溶解度が低く、また、ガラスの粘度を増加させるために制限される。本発明で要求されるＢ2 Ｏ3 含有量の削減も粘度を増加させるが、アルカリ金属酸化物、特にＬｉ2 Ｏを添加することで補うことができる。
アルカリ金属酸化物を選ぶ際、様々な面が考慮されるべきであり、ガラス溶融体中のＬｉ2 Ｏの量が多くなり過ぎると融解目的の耐火性材料に対し許容し得ない程の強い侵蝕を引き起こすので、０．５〜１．５重量％のＬｉ2 Ｏが最適である。まさにＬｉ2 Ｏが考慮中のホウケイ酸ガラスの溶融体からＮａ2 Ｏより少なく蒸発するように、Ｎａ2 Ｏの蒸気圧はＫ2 Ｏの蒸気圧より小さい。このことは、（規定されたＬｉ2 Ｏの最大含有量において）Ｎａ2 Ｏのみを又は主としてＮａ2 Ｏを使用することを教示している。Ｎａ2 Ｏ原料のコストがより低いことが、さらに別の理由である。
【００１４】
本発明の新規なガラスの特別な用途、例えば光電子増倍管の製造においては、Ｋ2 Ｏの使用を完全に省かなければならない。なぜなら、Ｋ2 Ｏの原料にほんの僅かな量の放射性不純物が含有されていることがあり、ある状況下で光電子増倍管中の騒音レベルを増加させるからである。
対照的に、ＣａＯ低含有及びＣａＯを含まない組成物において所望のα20/300値を出すためには、比較的多量のＫ2 Ｏを使用しなければならない。
ＣａＯを含まない組成としては、酸化物基準の重量％で次の組成範囲、ＳｉＯ2   ７３．５〜７５．０、Ｂ2 Ｏ3   ８．０〜１０．０、Ａｌ2 Ｏ3   ５．０〜６．０、ＺｒＯ2   １．０〜２．５、Ｌｉ2 Ｏ  ０．５〜１．５、Ｎａ2 Ｏ  ０〜３．０、Ｋ2 Ｏ  ４．０〜７．０、並びにＳｉＯ2 ／Ｂ2 Ｏ3 ≧７．５、ΣＳｉＯ2 ＋Ａｌ2 Ｏ3 ＋ＺｒＯ2   ８１．０〜８３．０、ΣＬｉ2 Ｏ＋Ｎａ2 Ｏ＋Ｋ2 Ｏ  ７．０〜１０．０が有利である。
【００１５】
ガラスを高い成形温度に再加熱して管をアンプルに加工する場合、Ｎａ2 Ｏの含有量が高いと、かなり短時間にそのガラス表面に風解が生じることも知られているが、ＺｒＯ2 とＬｉ2 Ｏを添加し、さらにＫ2 Ｏを単独でもしくはＫ2 ＯとＮａ2 Ｏを併用して、又は少量のＺｎＯを添加することによってＶA 値を下げることにより簡単にこれを阻止できる。
【００１６】
工業用のホウケイ酸ガラス中の蒸発生成物、通常メタホウ酸塩は、用いられるアルカリ金属酸化物（Ｍ2 Ｏ）の種類とは無関係に、高温において０．５３〜０．５８のホウ酸係数ψ＝Ｂ2 Ｏ3 ／（Ｂ2 Ｏ3 ＋Ｍ2 Ｏ）（モル％）を有し、蒸発し易いガラス組成物のホウ酸係数に非常に近づくので、他の方法、すなわち、粘度をうまく増加させて溶融過程中の蒸発を減少させる必要がある。
これは、比較的に高いＳｉＯ2 含有量（７３．０〜７５．０重量％）及びＡｌ2 Ｏ3 含有量（５．０〜７．０重量％）により達成される。
このレベルでＡｌ2 Ｏ3 を含有することにより、本発明の新規なガラス組成物は、前記ＤＤ  ３０  １８  ２１  Ａ７号の組成物とさらに区別される。前記ＤＥ４２  ３０  ６０７  Ｃ１号のガラス組成物も、Ａｌ2 Ｏ3 の含有量が１．５〜４．０重量％と著しく少量である。
逆に、ＳｉＯ2 とＡｌ2 Ｏ3 の割合が、本発明で規定されたものよりもずっと高くなると、粘度、従ってＶA 値もまた大きくなり過ぎ、清澄に悪影響を及ぼす。また、Ａｌ2 Ｏ3 の含有量が高いと、耐酸性を著しく損なう結果となる。
【００１７】
このタイプの多方面で使用される高品質の薬品アンプルガラスの構成成分として、有利及び不利な全ての効果を考慮すると、次のガラス組成が特に有利であると分かった。すなわち、ＳｉＯ2   ７４．０〜７４．５；Ｂ2 Ｏ3   ８．５〜９．５、特に好ましくは９．０〜９．５；Ａｌ2 Ｏ3   ５．３〜６．０、特に好ましくは５．３〜５．８；ＺｒＯ2   １．６〜２．０；Ｌｉ2 Ｏ  ０．７〜１．３、特に好ましくは０．９〜１．１；Ｎａ2 Ｏ  ３．０〜５．０；Ｋ2 Ｏ  ２．０〜５．０、特に好ましくは２．０〜４．０；ＣａＯ  ０．５〜１．６、特に好ましくは０．８〜１．２；並びにΣＳｉＯ2 ＋Ａｌ2 Ｏ3 ＋ＺｒＯ2   ８１．３〜８２．０及びΣＬｉ2 Ｏ＋Ｎａ2 Ｏ＋Ｋ2 Ｏ  ７．０〜９．５、特に好ましくは７．０〜９．０。
かくして、約４．９×１０-6Ｋ-1のα値で、Ｈ＝１、Ｓ＝１及びＬ＝１（減量＜６５ｍｇ／ｄｍ2 ）の優れた耐薬品性、及び１２００℃以下の低いＶA 値が達成される。
【００１８】
ＣａＯは、耐酸性に対して安定化作用を有するので、できればガラス中に少量存在すべきである。同様に、少量のＢａＯは粘度をさらに低くし、また、融点を下げるのに役立つ。他方、ガラスは、ＢａＯ及びＣａＯをほんの僅かな量で含むか、或いは全く含まないものとする必要がある。なぜなら、これらの成分が数種類の特定の注射液と望ましくない反応を起こすことが知られているからである。
もし、薬品及び工業の各利用分野において、最高の耐薬品性が要求されなければ、さらに２価の成分、ＳｒＯ、ＭｇＯ及びＺｎＯを加えたり、ＣａＯ及びＢａＯの含有量を変えることでそのガラス特性をさらに変更することができる。
しかしながら、それらの総含有量は最大３．０重量％に制限されなければならない。それにより、本発明の新規な組成物は前記ＤＥ  ４２  ３０  ６０７  Ｃ１号に開示されている組成物（ΣＭｇＯ＋ＣａＯ＋ＢａＯ＋ＺｎＯ＋ＳｒＯ＋ＺｒＯ2 ＝６〜１０であるから、もし、ＺｒＯ2 ＝０．５〜３であれば、ΣＭｇＯ＋ＣａＯ＋ＢａＯ＋ＺｎＯ＋ＳｒＯ＝３〜９．５となる）と異なる。
【００１９】
さらに、融解を促進するために、或いはさらに粘度を下げるために、本発明の新規ガラス組成物に少量のフッ化物を添加でき、若しくは塩化物やＳｂ2 Ｏ3 のような公知の清澄剤を添加できる。
【００２０】
【実施例】
以下、実施例を示して本発明についてさらに具体的に説明する。
表１には本発明の新規なガラスの幾つかの組成及びそれらの重要な性質が示されている。
【表１】
0004215176.tif 000002
【００２１】
表１から明らかなように、観察されたα20/300＝４．９×１０-6Ｋ-1の規定範囲内の熱膨張係数で、５８〜６５ｍｇ／ｄｍ2 の減量値で表わされる耐アルカリ性Ｌは間違いなくクラス１の範囲内にあり、また、加工温度はＶA 値が１１８０℃〜１２２０℃の値となり低いことが確認された。
【００２２】
さらに好ましい性質を証明するために、実施例１について以下のデータが得られている。
密度ρ：２．３６ｇ／ｃｍ3
ガラス転移温度Ｔｇ：５４０℃
アニール点Ａ．Ｐ．：５５０℃
軟化点Ｅｗ：７８５℃
結晶化及び凝離安定性：大量生産品としてのガラスを無傷で製造するために適切であった。
【００２３】
Ｔｇ及びＡ．Ｐ．から、ガラスが冷却過程においてさえ比較的低く、従って好ましい粘度を有することが確認されるので、安価に冷却できる。
本ガラスは約４時間に亘って０．５リットルの坩堝内で１６２０℃のガス加熱実験室炉内で常法に従って製造され、続いて金型内でキャストされてブロックにされ、冷却された。原料として、砂、Ｈ3 ＢＯ3 、Ａｌ（ＯＨ）3 、アルカリ並びにアルカリ土類金属の炭酸塩と硝酸塩、二酸化ジルコニウム、及びＺｎＯを使用した。本ガラスは良好な溶融挙動を示した。使用する原料は、工業用ガラスに普通に使われているものであってもよい。
【００２４】
【発明の効果】
以上のように、本発明のホウケイ酸ガラスは、ドイツ工業規格ＤＩＮ  ＩＳＯ７１９によるクラス１の耐加水分解性、ＤＩＮ  １２１１６によるクラス１の耐酸性、減量が７０ｍｇ／ｄｍ2 未満のＤＩＮ  ＩＳＯ  ６５９によるクラス１の耐アルカリ性、最大１２３０℃の加工温度ＶA 、及び４．８〜５．０×１０-6Ｋ-1の線熱膨張係数α20/300を有し、しかも高い耐薬品性を有すると共に溶融、加工及び冷却の全過程において充分に低い粘度を示し、また傷を生ずることなく大量生産するのに適した溶融挙動、結晶化及び凝離に対する安定性等の特性を有する。
従って本発明の新規なガラスは、薬品用の多様な一次包装材料、例えばアンプルガラスとしての使用に主に適しており、また、実験用、並びに他の技術的用途の器具ガラスとしても好適に使用できる。